"切替可能な画像装置であって、誘電体媒質中に懸濁している複数の粒子を含み、前記粒子の少なくとも一部が帯電し、前記粒子の少なくとも一部がメソ多孔性粒子であることを特徴とする切替可能な画像装置。前記の少なくとも一部の粒子は、電気摩擦相互作用、電子移動、プロトン移動、又は、酸塩基反応により帯電することを特徴とする請求項1に記載の切替可能な画像装置。前記メソ多孔性粒子は、複数のメソ多孔性粒子上に対して、帯電物質、又は、電荷制御剤を物理吸着、又は、化学吸着することにより、帯電することを特徴とする請求項1に記載の切替可能な画像装置。前記切替可能な画像装置は、電子表示器、看板、掲示板、値札、デジタルバーコード、デジタルクーポン、電子新聞装置、又は、電子ブック装置であることを特徴とする請求項1に記載の切替可能な画像装置。前記メソ多孔性粒子は、多孔性金属酸化物、無機の誘電体、又は、無機の半導体を含み、実質上、均一な直径、断面形状、又は、配向の細孔を有することを特徴とする請求項1に記載の切替可能な画像装置。前記メソ多孔性粒子は、誘電材料が上塗りされることを特徴とする請求項1に記載の切替可能な画像装置。前記メソ多孔性粒子は、誘電材料が上塗りされた多孔性金属粒子で、実質上、均一な直径、断面形状、又は、配向の細孔を有することを特徴とする請求項1に記載の切替可能な画像装置。前記メソ多孔性粒子は、式:MmYyで示され、Mは無機元素、mはMの物質量、又は、モル分率、Yは窒素、酸素、硫黄、及び、yはYの物質量、又は、モル分率であることを特徴とする請求項1に記載の切替可能な画像装置。前記無機元素は、Ti,Mn,Mg,Co,Ni,Al,Cr,Si,Cu,Ag,Zn,Ba,Ca,Fe,Zr,Sn,Pb,Ta,Cd,V,Sn,Nb,W,Hf,Ge,Sb,Mo,In,C,N,S,及びFからなる群から選択されることを特徴とする請求項8に記載の切替可能な画像装置。前記メソ多孔性粒子は、式:MmYyZZで示され、Mは無機元素、mはMの物質量、又は、モル分率、Yは窒素、酸素、硫黄、又は、水酸基、yはYの物質量、又は、モル分率、Zは窒素、酸素、硫黄、又は、水酸基、zはZの物質量、又は、モル分率であることを特徴とする請求項1に記載の切替可能な画像装置。前記無機元素は、Ti,Mn,Mg,Co,Ni,Al,Cr,Si,Cu,Ag,Zn,Ba,Ca,Fe,Zr,Sn,Pb,Ta,Cd,V,Nb,W,Hf,Ge,Sb,Mo,In,C,N,S,及びFからなる群から選択されることを特徴とする請求項10に記載の切替可能な画像装置。前記メソ多孔性粒子は、TiOaOHb,NiOaOHb,又はMgOaOHbを含み、aとbは整数、aとbの合計は2か3であることを特徴とする請求項10に記載の切替可能な画像装置。前記メソ多孔性粒子は、式:MmNnYyで示され、MとNは独立した無機元素、mはMの物質量、又は、モル分率、nはNの物質量、又は、モル分率、Yは窒素、酸素、硫黄、又は、水酸基、yはYの物質量、又は、モル分率であることを特徴とする請求項1に記載の切替可能な画像装置。MとNは、Ti,Mn,Mg,Co,Ni,Al,Cr,Si,Cu,Ag,Zn,Ba,Ca,Fe,Zr,Sn,Pb,Ta,Cd,V,Nb,W,Hf,Ge,Sb,Mo,In,C,N,S,及びFからなる群から独立して選択されることを特徴とする請求項13に記載の切替可能な画像装置。前記メソ多孔性粒子は、円柱形、ディスク状、シート状、又は、それらの凝集体の形態をなす細孔を含むことを特徴とする請求項1に記載の切替可能な画像装置。前記メソ多孔性粒子は、平均粒径が、約0.05μm~約20μmであることを特徴とする請求項1に記載の切替可能な画像装置。前記メソ多孔性粒子は、平均直径が、約0.001μm~約0.5μmのプライマリー粒子の凝集体であることを特徴とする請求項1に記載の切替可能な画像装置。前記メソ多孔性粒子は、平均直径が、約0.1μm~約0.5μmであることを特徴とする請求項1に記載の切替可能な画像装置。前記メソ多孔性粒子は、平均細孔径が、約1nm~約100nmであることを特徴とする請求項1に記載の切替可能な画像装置。前記メソ多孔性粒子は、混合物を還元することにより形成され、前記混合物は、1溶媒、又は、連続相と、2前記溶媒、又は、前記連続相に溶解される金属のソースと3十分な量で、前記混合物中に液晶相を形成し、金属ベース材料と有機物の合成物を形成する構造指向剤と、を含むことを特徴とする請求項1に記載の切替可能な画像装置。前記メソ多孔性粒子は、混合物を還元することにより形成され、前記混合物は、1溶媒、又は、連続相と、2前記溶媒、又は、前記連続相中に分散した金属のソースと、3十分な量で、前記混合物中に液晶相を形成し、金属ベース材料と有機物の合成物を形成する構造指向剤、を含むことを特徴とする請求項1に記載の切替可能な画像装置。前記の少なくとも幾つかのメソ多孔性粒子が帯電することを特徴とする請求項1に記載の切替可能な画像装置。前記の少なくとも幾つかのメソ多孔性粒子は、実質上、静的に帯電することを特徴とする請求項1に記載の切替可能な画像装置。前記メソ多孔性粒子は、添加剤、着色剤、帯電物質、又は、電荷制御剤により処理、又は、ドープされることを特徴とする請求項1に記載の切替可能な画像装置。前記着色剤は、染料、顔料、又は、染料或いは顔料の前駆体を含むことを特徴とする請求項24に記載の切替可能な画像装置。前記帯電物質、又は、前記電荷制御剤は、電子、又は、プロトンの供与体を含むことを特徴とする請求項24に記載の切替可能な画像装置。前記帯電物質、又は、前記電荷制御剤は、電子、又は、プロトンの受容体を含むことを特徴とする請求項24に記載の切替可能な画像装置。前記帯電物質、又は、前記電荷制御剤は金属であることを特徴とする請求項24に記載の切替可能な画像装置。前記帯電物質、又は、前記電荷制御剤は非金属であることを特徴とする請求項24に記載の切替可能な画像装置。前記メソ多孔性粒子は、更に、帯電物質、又は、電荷制御剤を含むことを特徴とする請求項20に記載の切替可能な画像装置。前記メソ多孔性粒子は、更に、帯電物質、又は、電荷制御剤を含むことを特徴とする請求項21に記載の切替可能な画像装置。前記電荷制御剤は、第四級アンモニウム塩、ピリジニウム塩、オニウム塩、スクアリウム塩、金属塩、ニグロシン染料、ポリアミン樹脂、トリフェニルメタン化合物、イミダゾール誘導体、アミン誘導体、及び、ホスホニウム塩からなる群から選択される正の電荷制御剤を含むことを特徴とする請求項24に記載の切替可能な画像装置。前記電荷制御剤は、サリチル酸の金属錯体、アルキル-サリチル酸、アゾ染料、カリックスアレーン化合物、ベンジル酸ホウ素錯体、スルホン酸塩、及び、フッ化炭素誘導体からなる群から選択される負の電荷制御剤を含むことを特徴とする請求項24に記載の切替可能な画像装置。前記金属錯体は、Cr,Zn,Mg,Co,Al,B,Ni,Fe,及びCuからなる群から選択される金属を含むことを特徴とする請求項33に記載の切替可能な画像装置。前記の複数の粒子が、複数のマイクロカップに閉じ込められることを特徴とする請求項34に記載の切替可能な画像装置。前記粒子は、反対の電荷を運ぶ一対の対比色を含み、少なくとも一部の前記粒子はメソ多孔性粒子であることを特徴とする請求項35に記載の切替可能な画像装置。前記の一対の対比色は、黒と白、青と白、赤と白、及び、緑と白のいずれかであることを特徴とする請求項36に記載の切替可能な画像装置。前記の一対の対比色は、黒と白、黒とシアン、黒とマゼンタ、及び、黒と黄色のいずれかであることを特徴とする請求項36に記載の切替可能な画像装置。フルカラー切替可能な画像装置であって、請求項1の前記切替可能な画像装置と、前記切替可能な画像装置に隣接して設置されるカラーフィルターを含むことを特徴とするフルカラー切替可能な画像装置。前記切替可能な画像装置は、反対の電荷を有する一対の黒と白の粒子を含むことを特徴とする請求項39に記載のフルカラー切替可能な画像装置。更に、マイクロカップのアレイを含み、各マイクロカップは、それぞれ、反対の電荷を運ぶ一対の対比色の粒子により別々に充填されることを特徴とする請求項1に記載の切替可能な画像装置。マイクロカップの前記アレイは、反対の電荷を運ぶ一より多い対の対比色の粒子で充填され、一対の対比色だけが、前記マイクロカップの一つと関連することを特徴とする請求項41に記載の切替可能な画像装置。マイクロカップの前記アレイは、反対の電荷を運ぶ3対の対比色を有する粒子が充填され、一対の対比色だけが、前記マイクロカップの一つと関連することを特徴とする請求項41に記載の切替可能な画像装置。前記3対の対比色の粒子は、青と白、赤と白、及び、緑と白であることを特徴とする請求項43に記載の切替可能な画像装置。前記3対の対比色の粒子は、シアンと黒、マゼンタと黒、及び、黄色と黒であることを特徴とする請求項43に記載の切替可能な画像装置。マイクロカップの前記アレイは、反対の電荷を運ぶ4対の対比色の粒子が充填され、一対の対比色だけが、前記マイクロカップの一つと関連することを特徴とする請求項41に記載の切替可能な画像装置。前記の4対の対比色の粒子は、黒と白、青と白、赤と白、及び、緑と白であることを特徴とする請求項46に記載の切替可能な画像装置。前記の4対の対比色の粒子は、黒と白、シアンと黒、マゼンタと黒、及び、黄色と黒であることを特徴とする請求項46に記載の切替可能な画像装置。本発明は、切替可能な画像装置を提供し、上述の問題を解決することを目的とする。本発明の具体例は、切替可能な画像装置を提供する。切替可能な画像装置は、誘電体媒質中に懸濁している複数の粒子からなり、粒子の少なくとも一部が帯電し、少なくとも一部がメソ多孔性粒子である。本発明の別の具体例は、フルカラー切替可能な画像装置を提供する。フルカラー切替可能な画像装置は、上述の切替可能な画像装置と、切替可能な画像装置に隣接して設置されるカラーフィルターと、からなる。本発明により、メソ多孔性粒子は、高電荷密度、低比重、凝集に対する安定性、よい隠蔽力、及び、高コントラスト比を有し、これにより、公知の切替可能な画像装置で発生する問題が改善される。以下の説明は、本発明を実行する上で考えられる最善のモードである。以下の開示は、本発明の様々な特徴を実施するために、多くの様々な実施形態や例を提供することが理解される。構成要素及び配列を特定する各実施例が、現状の開示を単純化するのに以下に記述される。これらは勿論、単なる実施例であって、発明を限定するのに意図されてはいない。例えば説明中、第2の特徴に渡って、第2の特徴を超えて、第2の特徴の下で、或いは第2の特徴の上での第1の特徴の形態は、第1の特徴と第2の特徴が直接接触して形成されることも含むし、第1の特徴と第2の特徴が直接接触していないような、別の特徴が第1の特徴と第2の特徴との間に形成されることも含んでいる。本発明の具体例によると、メソ多孔性粒子を用いた切替可能な画像装置が提供される。通常の材料と比較すると、メソ多孔性材料は、大表面積、開放気孔率、小細孔径、及び、一つ又はそれ以上の化合物をメソ多孔性構造の表面に塗布することができるという長所を提供する。つまりメソ多孔性粒子は、メソ多孔性粒子上に帯電物質、又は、電荷制御剤chargecontrollingagentを吸着することにより、通常の非多孔性粒子よりも、更に多くの電荷を含むことが出来、電荷密度がかなり改善される。更に、それらの開放気孔率のため、かさ密度bulkdensityが大幅に減少し、顔料と分散媒体である例えば空気との間の屈折率は大きな差異があるため、光散乱が著しく増加する。よって、本発明の具体例によるメソ多孔性粒子を用いた切替可能な装置は、高電荷密度、低比重、凝集に対する安定性、良好な隠蔽力、及び、高コントラスト比を有し、公知の切替可能な画像装置で生じる問題が解決される。切替可能な装置は、電子表示器、看板、掲示板、値札、デジタルバーコード、デジタルクーポン、電子新聞装置epaperdevice、又は、電子ブック装置ereaderdeviceとすることができる。図1は、本発明の具体例による切替可能な画像装置100の断面図である。好ましい具体例中、切替可能な装置100は、電子新聞装置によるものである。特に、切替可能な画像装置100は、粒子ベースの電子新聞、例えば、乾燥粉末タイプの電子新聞装置、又は、電気泳動電子新聞装置からなる。図1で示されるように、切替可能な画像装置100は、互いに相対する上基板11と底基板13を有し、間に所定距離を有する。媒体は、上基板11と底基板13により定義される空間内に設置され、複数の粒子21と23が、媒体中に懸濁、又は分散する。粒子21と23の少なくとも一部はメソ多孔性粒子で、粒子21と23の少なくとも一部は帯電する。この具体例中、粒子21と粒子23の一つだけがメソ多孔性粒子で、もう一つは、その他のタイプの顔料粉末、例えば、カーボンブラックである。又は、粒子21と23両方がメソ多孔性粒子であってもよい。好ましくは、メソ多孔性粒子の少なくとも一部が帯電し、少なくとも一部が帯電するメソ多孔性粒子周辺は、帯電するか、又は、静的に帯電する。一具体例中、前記切替可能な画像装置が乾燥粉末タイプの電子新聞装置である時、媒体は空気である。別の具体例中、前記切替可能な画像装置が電気泳動の電子新聞装置である時、媒体は誘電溶液である。上基板11と底基板13は、異なる電位を有する電極を含む。本具体例中、粒子21と23はメソ多孔性粒子で、これらに限定されないが、多孔性金属酸化物、無機の誘電体、及び、無機の半導体を含み、且つ、金属酸化物、無機の誘電体、無機の半導体は、実質上、均一な直径、断面形状、及び/又は、配向orientationの細孔を有する。粒子21と23は、切替可能な画像装置中の色素粒子として用いられ、色を画像化する。一具体例中、メソ多孔性粒子は、式:MmYyで示され、Mは、Ti,Mn,Mg,Co,Ni,Al,Cr,Si,Cu,Ag,Zn,Ba,Ca,Fe,Zr,Sn,Pb,Ta,Cd,V,Nb,W,Hf,Ge,Sb,又はMoから選択される無機元素、mはMの物質量、又は、モル分率、Yは窒素、酸素、硫黄、又は、水酸基、yはYの物質量、又は、モル分率である。更に、様々な切替可能な画像装置におけるメソ多孔性粒子21と23の光散乱効果、又は、隠蔽力を増加するため、メソ多孔性粒子は、好ましくは約2、さらに好ましくは、約2.5より大きい高屈折率の材料から形成される。メソ多孔性粒子に適切な高屈折率材料は、これらに限定されないが、金属酸化物、例えば、Ti,Zn,Zr,Ba,Ca,Mg,Fe,Al等の酸化物を含む。例えば、高屈折率のメソ多孔性粒子MmYyは、TiO2,NiO,MgO,Cr2O3,又は、Fe2O3である。特に、卓越した白さと光堅牢度のため、ルチルTiO2メソ多孔性粒子が望ましい。別の具体例中、メソ多孔性粒子は、式:MmNnYyで示され、MとNは、Ti,Mn,Mg,Co,Ni,Al,Cr,Si,Cu,Ag,Zn,Ba,Ca,Fe,Zr,Sn,Pb,Ta,Cd,V,Nb,W,Hf,Ge,Sb,Mo,In,C,N,S,及びFからなる群から独立に選択される独立した無機元素、mはMの物質量、又は、モル分率、nはNの物質量、又は、モル分率、Yは窒素、酸素、硫黄、又は、水酸基、又は、それらの組み合わせ、yはYの物質量、又は、モル分率である。更に別の具体例中、メソ多孔性粒子は、式:MmYyZZで示され、Mは、Ti,Mn,Mg,Co,Ni,Al,Cr,Si,Cu,Ag,Zn,Ba,Ca,Fe,Zr,Sn,Pb,Ta,Cd,V,Nb,W,Hf,Ge,Sb,Mo,In,C,N,S,及びFからなる群から選択される無機元素で、mはMの物質量、又は、モル分率、Yは窒素、酸素、硫黄、又は、水酸化物、又は、それらの組み合わせで、yはYの物質量、又は、モル分率、Zは窒素、酸素、硫黄、又は、水酸化物、又は、それらの組み合わせで、zはZの物質量、又は、モル分率である。好ましくは、メソ多孔性粒子は、TiOaOHbNiOaOHb、又は、MgOaOHbで、aとbは整数、aとbの合計は、2か3である。例えば、本具体例中、TiO2メソ多孔性粒子の優れた特性に加え、遷移金属イオン、例えば、周期表から選択されるV,Cd,Al,Zr,Fe,Ag,Co,又はCu、若しくは有機原子organicatom、例えば、F,Si,N,S,C等をドーパントとして加え、TiO2メソ多孔性粒子のバンドギャップと色を調整する。好ましい具体例中、これらのドープされたメソ多孔性TiO2粒子は、直接、色つき顔料として作用し、カラーの切替可能な画像装置を形成し、且つ、ヘテロ原子ドーピングheteroatomdopingにより、異なる電荷密度を示す。メソ多孔性粒子は自由流動乾燥粒子で、平均粒径が、例えば、約0.05μm~20μm、又は、約0.1μm~5μm、又は、必要に応じた別の適切な範囲内にある。又は、メソ多孔性粒子は、プライマリー粒子の凝集体で、平均直径が、例えば、0.001μm~0.5μm、又は、0.01μm~0.3μm、又は、0.1μm~0.3μm、又は、必要に応じた適切な範囲内にある。メソ多孔性粒子は、平均細孔径が、例えば、1nm~100nm、又は、3nm~50nm、又は、必要に応じたその他の適当な範囲内である。BETブルナウアー-エメット-テラー:BrunauerEmmettTeller表面積は、約1~500m2/gの範囲である。メソ多孔性粒子は、円柱形、ディスク状、シート状、又は、それらの凝集体の形態をなす細孔を含む。一具体例中、メソ多孔性粒子は、構造指向、又は、液晶鋳造技術により、一般の合成法を用いて形成される。標準的な合成法において、メソ多孔性粒子は、イオン、又は、非イオン重合体、又は、小分子構造指向剤、例えば、臭化セチルトリメチルアンモニウムcetyltrimethylammoniumbromide、CTAB、又は、ポリポリ酸化プロピレントリブロック共重合体P123を用いて調製される。別の具体例中、メソ多孔性粒子は、無機の前駆体と、その前駆体と異なる構造指向剤と、標準的な方法に用いられる構造指向を用いることにより合成される。例えば、構造指向剤は、有機酸、尿素、例えばヘキサデシルアミンhexadecylamineのような長鎖アミン、又は、それらの組み合わせである。無機の前駆体は、チタンテトライソプロポキシドtitaniumtetraisopropoxide、TiCl4とTiOSO4、又は、それらの組み合わせである。メソ多孔性粒子は、ソルゲルと熱水工程hydrothermalprocessの組み合わせにより合成される。例えば、TiO2メソ多孔性粒子合成の具体例では、TiO2メソ多孔性粒子は、異なるカルボン酸を鋳型templateとし、チタンテトライソプロポキシドに水が存在する状況下で、熱水反応と組み合わせたソルゲル工程solgelprocessにより合成される。この方法中、まず、0.1~100当量equivalent、又は、好ましくは、1~30当量のカルボン酸、及び、1当量のチタンテトライソプロポキシド、及び、エタノールの溶媒を含む溶液が調製される。その後、溶液は、30~150°C、好ましくは、50~125°Cで数時間、例えば、0.1~24時間加熱される。続いて、0.01~100の比率で脱イオン水とエタノールの溶液が加熱溶液に加えられて、TiO2粒子を沈殿させる。沈殿物は遠心力により収集され、球体の前駆体を得る。その後、球体の前駆体は、昇温、好ましくは、50~250°Cで熱水hydrothermaledされ、200~1200°Cの高温で焼成される。得られたTiO2メソ多孔性粒子は、平均粒径が数十nm~ミクロンメートル、及び、BET領域が1~500m2/gの範囲の球状形態sphericalmorphologyを有する。この具体例中、メソ多孔性粒子、特にTiO2メソ多孔性粒子は球体で、通常の合成法により形成されたメソ多孔性粒子よりも、大きい表面積と大きい細孔径を提供する。一具体例中、切替可能な画像装置の使用方法によると、粒子21と23は、任意に着色剤colorantでコートされる。着色剤は、染料、顔料、又は、染料或いは顔料の前駆体precursorである。特に、着色剤は、黒と白、青と白、赤と白、又は、緑と白から選択される一対の対比色を有するか、その一対の対比色はそれぞれ、黒と白、黒とシアン、黒とマゼンタ、又は、黒と黄色から選択される。よって、粒子21と23は、互いに対比色を有する。例えば、本具体例中、粒子21は白色着色剤でコートされ、粒子23は黒色着色剤でコートされる。別の具体例中、粒子21と23はドープされたメソ多孔性粒子で、直接、カラー顔料として提供され、別途に、上述のような着色剤を塗布する必要がない。更に、粒子21と23の表面はそれぞれ、複数の正電荷と負電荷が分布している。例えば、粒子21は複数の正電荷が分布し、粒子23は複数の負電荷が分布し、その逆もあり得る。電界が、上基板11と底基板13との間に形成される時、粒子21と23が、それぞれ底基板13と上基板11に移動する。その結果、上基板11と底基板13上の相対位置にある一対の電極の各電位が適当に制御されるので、設計された映像frameが現れる。一具体例中、粒子は、ヘテロ原子がドープされておらず、帯電物質、又は、電荷制御剤CCAにより帯電されたメソ多孔性粒子21と23である。公知の重合コロイド粒子と比較して、帯電物質、又は、CCAがロードされたメソ多孔性粒子は、軽量で、高い電荷密度を有する。よって、本発明の具体例による帯電物質、又は、CCAを有するメソ多孔性粒子を用いた切替可能な画像装置は、動作電圧を減少させ、パフォーマンスを向上し、製造コストを減少させる。一具体例中、メソ多孔性粒子は、複数のメソ多孔性粒子上の電気摩擦相互作用、電子移動、プロトン移動、又は、酸塩基反応により帯電する。例えば、メソ多孔性粒子は、複数のメソ多孔性粒子上に対する帯電物質やCCAの物理吸着、又は、化学吸着により帯電され、電子移動、プロトン移動を実行するか、又は、直接、電荷を運ぶ。帯電物質やCCAは、電子、又は、プロトンの供与体である。或いは、帯電物質やCCAを、電子、又は、プロトンの受容体とすることもできる。帯電物質やCCAを有するメソ多孔性粒子は、公知の重合コロイド粒子より、軽量で、高電荷密度なので、本発明の具体例による切替可能な画像装置の動作電圧は大幅に減少する。また、帯電物質やCCAを運ぶ以外に、メソ多孔性粒子は、その間で電気摩擦相互作用を実行するポリマー層でコートされる。よって、このようなメソ多孔性粒子の電荷密度が更に調整されて、例えば、迅速な切替性能を与える高電荷密度となる。本発明によると、帯電物質における電子受容electronaccepting、又は、プロトン供与protondonatingの合成物は、これらに限定されないが、アルキル、アリール、アルキルアリール、又は、アリールアルキルカルボン酸、及び、それらの塩基、アルキル、アリール、アルキルアリール、又は、アリールアルキルスルホン酸、及び、それらの塩基、テトラ-アルキルアンモニウム、及び、他のアルキルアリールアンモニウム塩alkylarylammoniumsalts、ピリジニウム塩pyridiniumsalts、及び、それらのアルキル、アリール、アルキルアリール、又は、アリールアルキル誘導体、スルホンアミド、ペルフルオロアミドperfluoroamides、アルコール、フェノールphenols、サリチル酸、及び、それらの塩基、アクリル酸、スルホエチルメタクリラートsulfoethylmethacrylate、スチレンスルホン酸styrenesulfonicacid、イタコン酸itaconicacid、マレイン酸maleicacid、ヘキサフルオロリン酸水素hydrogenhexafluorophosphate、ヘキサフルオロアンチモン酸水素hydrogenhexafluoroantimonate、テトラフルオロホウ酸水素hydrogentetrafluoroborate、ヘキサフルオロアルセナート水素hydrogenhexafluoroarsenateV等を含む。或いは、帯電物質における電子受容、又は、プロトン供与の合成物は、例えば、スズ、亜鉛、マグネシウム、銅、アルミニウム、コバルト、クロム、チタン、ジルコニウム、又は、それらの誘導体やポリマーのような、電子欠損の金属基を含む有機金属化合物や混合物を含む。本発明によると、帯電物質における電子供与、又は、プロトン受容の合成物は、これらに限定されないが、アミンamines、特に、tert-アミン又はtert-アニリンanilines、ピリジンpyridines、グアニジンguanidines、尿素ureas、チオ尿素thioureas、イミダゾールimidazoles、テトラアリールホウ酸塩tetraarylborates、又は、アルキルalkyl、アリールaryl、アルキルアリルalkylaryl又はアリールアルキルarylalkyl誘導体を含む。或いは、帯電物質における電子供与、又は、プロトン受容の合成物は、2-ビニルピリジンvinylpyridine、4-ビニルピリジン、2-N,N-アクリル酸ジメチルアミノエチルdimethylaminoethylacrylate、スチレンstyrene、アクリル酸アルキルalkylacrylates、アルキルメタクリラートalkylmethacrylates、又は、アクリル酸アリールarylacrylateの少なくとも二つのモノマーから反応する共重合体である。例えば、帯電物質は、ポリ4-ビニルピリジン-スチレン共重合体、ポリ4-ビニルピリジン-メチルメタクリラート共重合体、ポリ4-ビニルピリジン-メタクリル酸ブチル共重合体等である。本発明の具体例によると、電荷制御剤は、第四級アンモニウム塩quaternaryammoniumsalts、ピリジニウム塩、オニウム塩oniumsalt、スクアリウム塩squariumsalts、金属塩、ニグロシン染料、ポリアミン樹脂、トリフェニルメタン化合物、イミダゾール誘導体、アミン誘導体、及び、ホスホニウム塩からなる群から選択される正の電荷制御剤である。本発明の別の具体例によると、電荷制御剤は、サリチル酸の金属錯体、アルキル-サリチル酸、アゾ染料、カリックスアレーン化合物、ベンジル酸ホウ素錯体、スルホン酸塩、及び、フッ化炭素誘導体からなる群から選択される負の電荷制御剤である。好ましくは、サリチル酸の金属錯体は、Cr,Zn,Mg,Co,Al,B,Ni,Fe,及び、Cuからなる群から選択される金属を含む。この他、前記メソ多孔性粒子は、更にポリマー層が上塗りされ、電気摩擦相互作用を改善し、及び/又は、装置切替中に電極と接触する時に、高電荷のメソ多孔性粒子から電極への電荷漏洩chargeleakageを回避する。この電荷漏洩は、帯電したメソ多孔性粒子の電荷密度を減少させるので、切替速度低下とパフォーマンス悪化を招く。一具体例中、ポリマーコートされたメソ多孔性粒子間の電気摩擦相互作用を増加させるポリマーは、これらに限定されないが、ポリテトラフルオロエチレンpolytetrafluoroethylene、ポリ、ポリプロピレンpolypropylene、ポリエチレンpolyethylene、ポリスチレンpolystyrene、ポリ、ポリ、ポリアクリロニトリルpolyacylonitrile、エポキシ樹脂epoxyresin、ポリ、ポリ、ポリ、ポリ、ポリアミドpolyamide等を含む。総合すると、本発明の具体例は、複数の粒子を含む切替可能な装置を提供する。粒子21と23の少なくとも一部はメソ多孔性粒子で、粒子21と23の少なくとも一部は帯電する。メソ多孔性粒子は、混合物を還元することにより調製され、該混合物は、1溶媒、又は、連続相、2該溶媒、又は、連続相に溶解する金属のソース及び3十分な量で、前記混合物中に液晶相を形成し、金属ベース材料と有機物の合成物を形成する構造指向剤を含むか、或いは、混合物を還元することにより調製され、該混合物は1溶媒、又は、連続相、2該溶媒、又は、連続相中に分散される金属のソース及び3十分な量で、前記混合物中に液晶相を形成し、金属ベース材料と有機物の合成物を形成する構造指向剤を含む。任意で、有機物が合成物から除去される。その後、形成されたメソ多孔性粒子は、添加剤、着色剤、帯電物質、電荷制御剤により処理、又は、ドープされるか、或いは、誘電材料により上塗りされる場合がある。帯電物質、又は、電荷制御剤は、電子やプロトンの供与体、電子やプロトンの受容体、金属、又は、非金属である。本発明の別の具体例によるフルカラーの切替可能な画像装置も提供される。この具体例中、切替可能な画像装置は、帯電粒子をその中に閉じ込めた複数のマイクロカップを含み、各マイクロカップが充填する一対の粒子は、対比色を有すると共に、反対の電荷を運び、マイクロカップの一つと、一対の対比色だけが関連する。つまり、切替可能な画像装置の各マイクロカップが含む粒子は、一対の対比色を示し、反対の電荷を有し、少なくとも一つの粒子はメソ多孔性である。好ましくは、一対の対比色は、黒と白、青と白、赤と白、又は、緑と白から選択されるか、一対の対比色は、黒と白、黒とシアン、黒とマゼンタ、又は、黒と黄色から選択される。帯電粒子は、上述の具体例で記述されるメソ多孔性粒子と類似、又は、同一のメソ多孔性粒子である場合がある。例えば、メソ多孔性粒子は、上述のように、添加剤、着色剤、帯電物質、又は、電荷制御剤により処理されるか、ドープされる場合がある。図2は、フルカラー切替可能な画像装置の上視図である。この具体例中、切替可能な画像装置200は、色素粒子をその中に閉じ込めた各マイクロカップ30a、30b、30cのアレイが、切替可能な画像装置200に用いられることを除いて、図1で示される切替可能な画像装置100と同様である。一具体例中、マイクロカップ30a、30b、30cのそれぞれは、電極が形成される上基板と底基板、及び、2種の色素粒子を含み、2種の色素粒子は、対比色と、色素粒子間に配置される電荷を有する。この具体例中、色素粒子は、図1で示される色素粒子21と23と同じか同類とすることができる。マイクロカップ30a、30b、30cのアレイは、少なくとも3個の異なる色により、フルカラーを提供する。例えば、マイクロカップ30aは、赤と白の対比色と反対の電荷を有する色素粒子を含み、マイクロカップ30bは、緑と白の対比色と反対の電荷を有する色素粒子を含み、マイクロカップ30cは、青と白の対比色と反対の電荷を有する色素粒子を含む場合がある。注意すべきことは、3種の異なる一対の対比色に加え、黒と白図示しないの対比色を有するマイクロカップも、更に、マイクロカップのアレイに加えられる場合があることである。又は、マイクロカップ30a、30b、及び、30cは、それぞれ、シアンと黒、マゼンタと黒、及び、黄色と黒から選択される対比色を有する。注意すべきことは、3つの異なる対比色に加え、黒と白図示しないから選択される対比色を有するマイクロカップも、更に、マイクロカップのアレイに加えられる場合があることである。別の具体例中、カラーフィルター図示しないが、各マイクロカップの上基板、又は、底基板に設置されて、所望の色を提供する場合がある。カラーフィルターは、少なくとも3色、例えば、赤、緑、及び、青を含む場合がある。よって、切替可能な画像装置中のマイクロカップが一対の対比色だけ、例えば、黒と白だけを表示することができる場合でも、切替可能な画像装置は、カラーフィルターの使用に基づいて、フルカラーを画像化することができる。総合すると、本発明の具体例は、メソ多孔性粒子を用いた切替可能な画像装置を提供する。本発明の具体例によると、メソ多孔性粒子は、高電荷密度、低比重、凝集に対する安定性、よい隠蔽力、及び、高コントラスト比を有し、これにより、公知の切替可能な画像装置で発生する問題が改善される。以下は、帯電物質や電荷制御剤により処理、又は、ドープされ、ポリマーにより上塗りされる各種メソ多孔性粒子の調製を説明する本発明の各例を示す。9.9mlのバレリアン酸アルドリッチ社製:Aldrichが、750mLのエタノールに注入され、その後に15mLのチタンイソプロポキシドアルドリッチ社製:Aldrichが加えられる。混合物は、85°Cを超えて、5時間加熱される。その後、比率が1の脱イオン水とエタノールの溶液が、加熱された混合物に加えられ、粒子の沈殿物が形成される。沈殿物は収集され、エタノールで洗浄され、TiO2粒子を生成する。0.2MNH4OH溶液を用いて、160°Cで熱水工程が実施され、500°Cの高温で焼成されることで、平均的大きさが450nm、BET表面積が68m2/g、及び、マイクロメリティックス社製:MicromeriticsのASAP2020により特徴付けられる平均細孔径が14nmの所望のTiO2メソ多孔性粒子を得る。実施例1で得られた1gのTiO2メソ多孔性粒子と、0.042gの3-トリヒドロキシシリル-1-プロパンスルホン酸が、80のメタノール/水溶液に、90°Cで、3時間反応される。反応完了後、改質されたTiO2メソ多孔性粒子がエタノールで十分に洗浄され、N2下で乾燥される。実施例1で得られた1gのTiO2メソ多孔性粒子と、3mlのTHF/エタノール溶媒とにより形成される分散液を調製する。その後、0.15gのBontronE-84オリエントケミカル社製:OrientChemicalが分散液中に加えられ、高周波音分解sonication下で、30分間、混合される。その後、帯電したTiO2メソ多孔性粒子の粉末が、溶媒の蒸発により収集され、N2下で乾燥される。実施例1で得られた1gのTiO2メソ多孔性粒子と、0.08gのトリクロロ3344556677888トリデカフルオロオクチルシランアルファ-エイサー社製:AlfaAesarが、80のメタノール/水溶液に、90°Cで、3時間反応される。反応完了後、修飾されたTiO2メソ多孔性粒子は、エタノールで十分に洗浄され、N2下で乾燥される。実施例1で得られた1gのTiO2メソ多孔性粒子と、0.043gの3-トリクロロシリルプロピルメタクリラートアルドリッチ社製:Aldrichが、95のエタノールに、室温で、2時間反応される。反応完了後、修飾されたTiO2メソ多孔性粒子は、エタノールで十分に洗浄され、N2下で乾燥される。その後、アクリラート官能性acrylatefunctionalizedTiO2メソ多孔性粒子が、30mLの水、0.1gの過硫酸カリウムアクロス社製:Acros、及び、1.5gのメチルメタクリラートアクロス社製:Acrosを含む別のフラスコに移される。グラフト重合graftpolymerizationが、80°Cで、24時間、N2下で、強い攪拌にて実行される。最後に、生じたものをろ過して、メタノールで洗浄し、その後、空気中で乾燥させる。その後、ポリ被覆のTiO2メソ多孔性粒子が得られる。本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。"